(57)【要約】【課題】スライド構造及びスライド式携帯電話において、使用時の筐体の捩れが抑制されてガイド溝及びガイド部材の磨耗が防止され、ガタツキの発生が防止されて摺動性が確保されるとともに、軽量で製造加工費を安価に保てること。【解決手段】スライド式携帯電話１の側面にガイド溝３を有する操作部分２はスライド構造における本体であり、その筐体はガイド溝３も含めてマグネシウム合金からなり、表面に陽極酸化処理が施されている。ガイド溝３に嵌合して摺動するガイド部材４を有する表示部分５は、スライド構造におけるスライド部分である。操作部分２の筐体は陽極酸化皮膜によって表面のビッカース硬度が１００ＨＶ以上になり、さらにスリップ剤（ポリテトラフルオロエチレン微粉）入り塗料で塗装されている。ガイド部材４はポリアセタールの摺動グレードからなり、動摩擦係数が０．２μｄ以下と小さく滑り性が良く、良好な摺動性が得られる。【選択図】        図１
2004253480.tif 000002
【特許請求の範囲】
【請求項１】
ガイド溝を有する本体と、前記ガイド溝に嵌合して摺動するガイド部材を有するスライド部分とを具備するスライド構造であって、
前記本体の剛性がヤング率で４５ＧＰａ以上であり、前記ガイド溝の表面硬度がビッカース硬さで１００ＨＶ以上であり、前記ガイド部材は動摩擦係数が０．２μｄ以下の合成樹脂材料であり、前記ガイド溝を含む前記本体表面にはスリップ剤入りの塗料で塗装が施されていることを特徴とするスライド構造。
【請求項２】
前記本体は前記ガイド溝を含む表面に陽極酸化処理を行ったマグネシウム（Ｍｇ）またはその合金またはアルミニウム（Ａｌ）、或いはポリフェニレンスルファイド（ＰＰＳ）からなることを特徴とする請求項１に記載のスライド構造。
【請求項３】
前記ガイド部材はポリアセタールの摺動グレード、ポリカーボネートの摺動グレード、ナイロンの摺動グレードのうちいずれか１つからなることを特徴とする請求項１または請求項２に記載のスライド構造。
【請求項４】
前記スリップ剤入りの塗料は０．１〜５重量％のポリテトラフルオロエチレン微粉が混入された塗料であることを特徴とする請求項１乃至請求項３のいずれか１つに記載のスライド構造。
【請求項５】
請求項１乃至請求項４のいずれか１つに記載のスライド構造を側面に用いて、前記本体を操作キー及びマイクの付いている操作部分または表示画面及びスピーカの付いている表示部分に、前記スライド部分を表示画面及びスピーカの付いている表示部分または操作キー及びマイクの付いている操作部分にしたことを特徴とするスライド式携帯電話。
【発明の詳細な説明】
【０００１】
【発明の属する技術分野】
本発明は、ガイド溝を有する本体と、このガイド溝に嵌合して摺動するガイド部材を有するスライド部分とを備え、軽量で１０万回以上摺動させてもガタツキ等の不具合が生じないスライド構造及びスライド式携帯電話に関するものである。
【０００２】
【従来の技術】
【特許文献１】特開２００２−１５２３４７号公報
【特許文献２】特開２００１−２４６４４２号公報
従来から、携帯電話の表示画面を大きくしてより見易くかつ多くの情報を一度に表示できるようにし、しかも携帯時には小型化できて携帯性を損なわないように、表示画面の付いた表示部分と操作キーの並べられた操作部分を別体としてヒンジ構造で接続した折り畳み式携帯電話が採用されている。これに対して、特許文献１には、同様の目的で表示部分を本体としてこの表示部分に対して操作部分がスライドするスライド式携帯電話の発明が開示されている。このスライド式携帯電話は、全長が最も短くなるようにスライドさせて縮めた場合でも表示画面の全てが操作部分で覆われず、上端部分が見えるように作製されているため、この上端部分に時刻や電波強度を示すアンテナマーク等を表示することによって、携帯状態でも最小限の情報を得ることができる。
【０００３】
一方、従来の折り畳み式携帯電話においては、かかる最小限の表示を見るためだけでも一々折り畳まれた表示部分を開かなくてはならず、さらに音声通話をする場合でもマイクとスピーカが折り畳まれた内面に付いているため、携帯状態では音声通話をすることができなかった。これに対して、上記特許文献１に記載のスライド式携帯電話においては、縮めた状態でもマイクとスピーカが外面に付いているため携帯状態でも音声通話をすることができるという折り畳み式携帯電話にはない大きな長所を有している。
【０００４】
しかし、一般に携帯電話の筐体には合成樹脂が用いられるため、使用時に本体が捩れる等してスライド部分の溝またはこれに嵌合して摺動するガイド部材が摩耗し易く、いずれはガタツキが生じてしまう。これに対して、特許文献２においては、スライド式携帯電話ではないが携帯電話の筐体材料として塑性加工（熱間鍛造）したマグネシウム合金を用いることによって筐体材料の薄型化ひいては筐体の軽量化と強度・剛性の向上を図っている。さらに、見栄えの点でも表面処理として陽極酸化皮膜処理を行うことによって、通常の塗装では得られない優れた防食性及び金属光沢を持つ筐体が得られるとしている。
【０００５】
【発明が解決しようとする課題】
しかし、上記特許文献２のように筐体材料として塑性加工（熱間鍛造）したマグネシウム合金を用いてスライド式携帯電話を製造した場合、寸法精度及び表面の平滑度が高ければガタツキは防止されるものの非常に製造加工費が高価となってしまって実用的でない。
【０００６】
そこで、本発明は、使用時の筐体の捩れが抑制されてガイド溝及びガイド部材の磨耗が防止され、ガタツキの発生が防止されて摺動性が確保されるとともに、軽量で製造加工費を安価に保てるスライド構造及びスライド式携帯電話を提供することを課題とするものである。
【０００７】
【課題を解決するための手段】
請求項１の発明にかかるスライド構造は、ガイド溝を有する本体と、前記ガイド溝に嵌合して摺動するガイド部材を有するスライド部分とを具備するスライド構造であって、前記本体の剛性がヤング率で４５ＧＰａ以上であり、前記ガイド溝の表面硬度がビッカース硬さで１００ＨＶ以上であり、前記ガイド部材は動摩擦係数が０．２μｄ以下の合成樹脂材料であり、前記ガイド溝を含む前記本体表面にはスリップ剤入りの塗料で塗装が施されているものである。
【０００８】
ここで、本体の剛性がヤング率で４５ＧＰａ未満では、本体の捩れに起因するガイド溝もしくはガイド部材の摩擦や引っ掛りによって、ガイド溝もしくはガイド部材の摩耗が増大し、ガイド溝の表面硬度がビッカース硬さで１００ＨＶ未満では、ガイド溝の摩耗が増大してしまう。また、ガイド部材の動摩擦係数が０．２μｄを超える合成樹脂材料からなると、摺動性が悪化する。本体の剛性をヤング率で４５ＧＰａ以上とした場合は、本体の捩れが抑制されるため、ガイド溝もしくはガイド部材の摩擦や引っ掛りも抑制されて、ガイド溝もしくはガイド部材の耐摩耗性が向上し、ガイド溝の表面硬度をビッカース硬さで１００ＨＶ以上とした場合は、ガイド溝の磨耗が抑制されて、ガイド溝の耐摩耗性が向上する。また、ガイド部材を動摩擦係数が０．２μｄ以下の合成樹脂材料からなした場合は、摺動性が向上する。
【０００９】
さらに、ガイド溝を含む本体表面はスリップ剤入りの塗料で塗装されているため表面硬度が高いガイド溝と摺動するガイド部材の摩耗も抑制される。そして、剛性がヤング率で４５ＧＰａ以上、表面硬度がビッカース硬さで１００ＨＶ以上の材料としては、ダイキャスト成形したマグネシウムやアルミニウムの表面に陽極酸化処理したもの等があり、ガイド部材を有するスライド部分は合成樹脂材料（例えばガイド部材がポリアセタールその他の部分はＡＢＳ＋ポリカーボネート）で射出成形等で成形できるので、安価に製造することができる。
【００１０】
このようにして、使用時の筐体の捩れが抑制されてガイド溝及びガイド部材の磨耗が防止され、ガタツキの発生が防止されて摺動性が確保されるとともに、軽量で製造加工費を安価に保てるスライド構造となる。
【００１１】
請求項２の発明にかかるスライド構造は、請求項１の構成において、前記本体は前記ガイド溝を含む表面に陽極酸化処理を行ったマグネシウム（Ｍｇ）またはその合金またはアルミニウム（Ａｌ）、或いはポリフェニレンスルファイド（ＰＰＳ）からなるものである。
【００１２】
上述の如く、マグネシウムまたはその合金またはアルミニウムの表面に陽極酸化処理を行うと、剛性がヤング率で４５ＧＰａ以上、表面硬度がビッカース硬さで１００ＨＶ以上と硬くなる。また、エンジニアリングプラスチックであるポリフェニレンスルファイド（以下、「ＰＰＳ」とも略する。）は、射出成形したままでもヤング率４５ＧＰａ以上、ビッカース硬さ１００ＨＶ以上の条件を満たしている。したがって、これらの材料をダイキャスト成形或いは射出成形することによってガイド溝を含む本体の筐体を製造すれば、本体の捩れに起因するガイド溝・ガイド部材の摩耗や引っ掛りは防止され、ガイド溝の表面硬度が十分高いためガイド溝の摩耗も抑制される。
【００１３】
このようにして、使用時の筐体の捩れが抑制されてガイド溝及びガイド部材の磨耗が防止され、ガタツキの発生が防止されて摺動性が確保されるとともに、軽量で製造加工費を安価に保てるスライド構造となる。
【００１４】
請求項３の発明にかかるスライド構造は、請求項１または請求項２の構成において、前記ガイド部材はポリアセタールの摺動グレード、ポリカーボネートの摺動グレード、ナイロンの摺動グレードのうちいずれか１つからなるものである。
【００１５】
ポリアセタールの摺動グレードは動摩擦係数０．１２〜０．１８μｄと低く、ポリカーボネート・ナイロンの各摺動グレードも、動摩擦係数０．２μｄ以下であるため、これらの合成樹脂材料をガイド部材に用いることによって、十分な摺動性が得られ、ガイド溝を含む本体表面はスリップ剤入りの塗料で塗装されているため表面硬度が高いガイド溝と摺動するガイド部材の摩耗も抑制される。
【００１６】
このようにして、使用時の筐体の捩れが抑制されてガイド溝及びガイド部材の磨耗が防止され、ガタツキの発生が防止されて摺動性が確保されるとともに、軽量で製造加工費を安価に保てるスライド構造となる。
【００１７】
請求項４の発明にかかるスライド構造は、請求項１乃至請求項３のいずれか１つの構成において、前記スリップ剤入りの塗料は０．１〜５重量％のポリテトラフルオロエチレン微粉が混入された塗料であるものである。
【００１８】
本体のガイド溝の表面硬度を高くするのみであると、ガイド溝に嵌合して摺動する合成樹脂製のガイド部材が次第に摩耗してその摩耗粉によってガイド溝周辺が汚れてしまう。そこで、これを防ぐために本体の着色を兼ねてガイド溝を含む本体の表面にスリップ剤入りの塗料を塗布するのであるが、発明者らの実験の結果、塗料におけるポリテトラフルオロエチレン微粉の混入量を０．１重量％未満とした場合には耐摩耗性向上の効果がみられず、５重量％を超えると塗料物性が低下し、脆性によって剥離してしまうことが判明した。
【００１９】
このようにして、使用時の筐体の捩れが抑制されてガイド溝及びガイド部材の磨耗が防止され、ガタツキの発生が防止されて摺動性が確保されるとともに、軽量で製造加工費を安価に保てるスライド構造となる。
【００２０】
請求項５の発明にかかるスライド式携帯電話は、請求項１乃至請求項４のいずれか１つに記載のスライド構造を側面に用いて、前記本体を操作キー及びマイクの付いている操作部分または表示画面及びスピーカの付いている表示部分に、前記スライド部分を表示画面及びスピーカの付いている表示部分または操作キー及びマイクの付いている操作部分にしたものである。
【００２１】
請求項１乃至請求項４のいずれか１つに記載のスライド構造をスライド式携帯電話に応用するに当っては、表示画面及びスピーカの付いている表示部分をスライド構造におけるスライド部分にすることもできるし、上記特許文献１に記載のスライド式携帯電話のように表示画面及びスピーカの付いている表示部分をスライド構造における本体にすることもできる。いずれにしても、スライド式携帯電話では全長を最も短くした収納（携帯）状態においても表示画面の一部または全部が見えるようにできるので、必要最小限の表示は見ることができる。また、収納（携帯）状態においてもマイクとスピーカが外面に現れるようにできるので、そのまま音声通話をすることもできる。
【００２２】
そして、請求項１乃至請求項４のいずれか１つに記載のスライド構造を応用することによって使用時の筐体の捩れが抑制されてガイド溝及びガイド部材の磨耗が防止され、ガタツキの発生が防止されて摺動性が半永久的に確保される。また、筐体が安価で軽量に製造できるので、製造コストも安価となる。
【００２３】
このようにして、折り畳み式携帯電話よりも使い勝手が良く、使用時の筐体の捩れが抑制されてガイド溝及びガイド部材の磨耗が防止され、ガタツキの発生が防止されて摺動性が確保されるとともに、軽量で製造コストを安価に保てるスライド式携帯電話となる。
【００２４】
【発明の実施の形態】
以下、本発明にかかるスライド構造及びスライド式携帯電話の実施の形態について図１乃至図３を参照して説明する。図１は本発明の実施の形態にかかるスライド式携帯電話の全体構造を示す斜視図である。図２は本発明の実施の形態にかかるスライド式携帯電話のスライド構造を示す部分拡大断面図である。図３は本発明の実施の形態にかかるスライド式携帯電話の本体のガイド溝付近の詳細構造を示す部分拡大断面図である。
【００２５】
図１に示されるように、本実施の形態のスライド式携帯電話１は、操作キーとマイク９の取付けられた操作部分２を本発明のスライド構造における本体とし、その側面にガイド溝３を形成している。このガイド溝３に嵌合して摺動するガイド部材４を有する本発明のスライド構造におけるスライド部分は、表示画面とスピーカ１０の取付けられた表示部分５である。本体としての操作部分２の筐体はガイド溝３も含めてマグネシウム合金のダイキャスト成形によって製造されており、その表面には防錆も兼ねて陽極酸化処理が施されている。これによって形成される陽極酸化皮膜によって、マグネシウム合金の表面のビッカース硬度は１００ＨＶ以上になる。さらに、その上から操作部分２の筐体がスリップ剤入り塗料によって塗装されている。
【００２６】
したがって、本実施の形態のスライド式携帯電話１においては、スライド構造のガイド溝３は本体２と同一材料で一体成形されていることを特徴とするものである。
【００２７】
一方、スライド部分としての表示部分５の筐体はＡＢＳとポリカーボネートを混合した合成樹脂を材料として、射出成形によって製造されている。ここで、図２に示されるように、本体２のガイド溝３に嵌合して摺動するガイド部材４のみは別材料のポリアセタール（摺動グレード）によって製造されており、ガイド部材４は表示部分５に嵌め込みによって固定されている。ポリアセタールの摺動グレードは動摩擦係数が０．２μｄ以下と小さいので滑り性が良く、良好な摺動性が得られる。
【００２８】
さらに、ガイド部材４は表面硬度が高いガイド溝３に嵌合して摺動するわけであるが、図３に示されるように、マグネシウム合金からなる本体２の表面には陽極酸化処理によって陽極酸化皮膜６が形成されており、さらにその上にはスリップ剤入りの塗料７の塗膜が形成されている。このスリップ剤入りの塗料７は０．５重量％のポリテトラフルオロエチレン微粉８を混入した塗料で、この比率でポリテトラフルオロエチレン微粉８を混入した場合に最も良好な結果が得られた。
【００２９】
以上説明した本実施の形態のスライド式携帯電話１のスライド構造のスライド耐久性を、他の構造と比較して実験した結果を表１に示す。
【００３０】
【表１】
2004253480.tif 000003
【００３１】
表１に示されるように、各スライド構造について１０万回の耐久スライド試験を行った。ここで、ヤング率は数値が大きいほど本体の剛性が大きくなり、ビッカース硬さは数値が大きいほど本体（表面膜）の耐摩耗性が大きくなり、動摩擦係数は小さいほどスライド部の摺動性が向上する。なお、動摩擦係数の測定方法は、ＪＩＳ  Ｋ７２１８による。
【００３２】
マグネシウム合金は腐蝕し易いため防錆処理が必要であるが、通常の防錆処理である化成処理を行い、塗料にはスリップ剤を添加せずに塗装して、ガイド部材４の材質としてＡＢＳ樹脂を使用したものの場合には、大きなガタツキが生じ、スライド動作にも引っ掛りが生ずるようになり、さらにガイド溝３の塗膜と防錆皮膜が摩耗して本体２のマグネシウム合金が露出した。この結果から判断すると、ガイド溝３側だけでなくガイド部材４のＡＢＳ樹脂もかなり摩耗しているものと思われる。
【００３３】
そこで、ＡＢＳ樹脂の代わりに低摩擦係数で摺動性と耐摩耗性に優れたポリアセタール（摺動グレード）をガイド部材４の材質として用いて試験した結果、やはり大きなガタツキが生じたがスライド動作には引っ掛りがなく、幾分改善の兆しが見られた。これは、ガイド部材４のポリアセタールが磨耗しなかったためと思われる。しかし、やはりガイド溝３の塗膜と防錆皮膜が摩耗して本体２のマグネシウム合金が露出した。これによって、通常の防錆処理では硬度が不足であることが明らかになったので、化成処理の代わりに陽極酸化処理を行ったものについて試験した。
【００３４】
その結果、ビッカース硬さが１００〜１２０ＨＶまで向上し、ガタツキがなくなり大きな改善が見られたが、摩耗粉によってガイド溝３の近傍が汚れた。これは、ガイド部材４のポリアセタールが磨耗したものであり、これを防止するために塗料にスリップ剤として０．５重量％のポリテトラフルオロエチレン微粉８を添加して塗装したものについて試験を行った。その結果、ガタツキもなく、ポリアセタールの磨耗による摩耗粉による汚れもなく、実用に耐える結果が得られた。
【００３５】
また、本実施の形態にかかるスライド式携帯電話１では全長を最も短くした収納（携帯）状態においても表示画面の全部が見えるので、折り畳み式携帯電話のように一々開いたりしなくとも必要なの表示を見ることができる。また、携帯状態においてもマイク９とスピーカ１０が外面に現れるようにできるので、そのまま音声通話をすることもできる。
【００３６】
このようにして、本実施の形態のスライド式携帯電話１は折り畳み式携帯電話よりも使い勝手が良く、使用時の筐体の捩れが抑制されてガイド溝３及びガイド部材４の磨耗が防止され、ガタツキの発生が防止されて摺動性が確保されるとともに、筐体として安価なダイキャスト成形してなるマグネシウム合金と射出成形してなるＡＢＳ＋ポリカーボネートを用いているので、軽量で製造コストを安価に保てるスライド式携帯電話となる。
【００３７】
本実施の形態においては、本体２としてガイド溝３を含む表面に陽極酸化処理を行ったマグネシウム合金を採用した場合について説明したが、陽極酸化処理を行ったマグネシウムやアルミニウム、或いはＰＰＳを始めとして、剛性がヤング率で４５ＧＰａ以上であり、表面硬度がビッカース硬さで１００ＨＶ以上の材料であれば、その他の材料を使用しても良い。但し、軽量で低コストの材料である必要がある。
【００３８】
また、本実施の形態においては、ガイド部材４としてポリアセタールの摺動グレードを用いた場合について説明したが、他にもポリカーボネートの摺動グレード、ナイロンの摺動グレードを始めとして、動摩擦係数が０．２μｄ以下の合成樹脂材料であれば、その他の材料を用いても構わない。
【００３９】
さらに、本実施の形態においては、塗料に入れるスリップ剤としてポリテトラフルオロエチレン微粉を用いた場合について説明したが、同様の効果が得られるものであれば、他のスリップ剤を用いても良い。
【００４０】
また、本実施の形態においては、本発明のスライド構造をスライド式携帯電話に応用した場合について説明したが、その他の様々な機器に応用することが可能である。
【００４１】
スライド構造及びスライド式携帯電話のその他の部分の構成、形状、数量、材質、大きさ、接続関係等についても本実施の形態に限定されるものではない。
【００４２】
【発明の効果】
以上説明したように、請求項１の発明にかかるスライド構造は、ガイド溝を有する本体と、前記ガイド溝に嵌合して摺動するガイド部材を有するスライド部分とを具備するスライド構造であって、前記本体の剛性がヤング率で４５ＧＰａ以上であり、前記ガイド溝の表面硬度がビッカース硬さで１００ＨＶ以上であり、前記ガイド部材は動摩擦係数が０．２μｄ以下の合成樹脂材料であり、前記ガイド溝を含む前記本体表面にはスリップ剤入りの塗料で塗装が施されているものである。
【００４３】
したがって、本体の剛性が十分に大きいので本体の捩れに起因するガイド溝もしくはガイド部材の摩耗や引っ掛りは防止され、ガイド溝の表面硬度が十分高いためガイド溝の摩耗は抑制される。また、ガイド部材は動摩擦係数が十分小さい合成樹脂材料からなるため大きい摺動性が得られ、ガイド溝を含む本体表面はスリップ剤入りの塗料で塗装されているため表面硬度が高いガイド溝と摺動するガイド部材の摩耗も抑制される。そして、剛性がヤング率で４５ＧＰａ以上、表面硬度がビッカース硬さで１００ＨＶ以上の材料としては、ダイキャスト成形したマグネシウムやアルミニウムの表面に陽極酸化処理したもの等があり、ガイド部材を有するスライド部分は合成樹脂材料（例えばガイド部材がポリアセタールその他の部分はＡＢＳ＋ポリカーボネート）で射出成形等で成形できるので、安価に製造することができる。
【００４４】
このようにして、使用時の筐体の捩れが抑制されてガイド溝及びガイド部材の磨耗が防止され、ガタツキの発生が防止されて摺動性が確保されるとともに、軽量で製造加工費を安価に保てるスライド構造となる。
【００４５】
請求項２の発明にかかるスライド構造は、請求項１の構成において、前記本体は前記ガイド溝を含む表面に陽極酸化処理を行ったマグネシウム（Ｍｇ）またはその合金またはアルミニウム（Ａｌ）、或いはポリフェニレンスルファイド（ＰＰＳ）からなるものである。
【００４６】
上述の如く、マグネシウムまたはその合金またはアルミニウムの表面に陽極酸化処理を行うと、剛性がヤング率で４５ＧＰａ以上、表面硬度がビッカース硬さで１００ＨＶ以上と硬くなる。また、エンジニアリングプラスチックであるＰＰＳは、射出成形したままでもヤング率４５ＧＰａ以上、ビッカース硬さ１００ＨＶ以上の条件を満たしている。したがって、これらの材料をダイキャスト成形或いは射出成形することによってガイド溝を含む本体の筐体を製造すれば、本体の捩れに起因するガイド溝・ガイド部材の摩耗や引っ掛りは防止され、ガイド溝の表面硬度が十分高いためガイド溝の摩耗も抑制される。
【００４７】
このようにして、使用時の筐体の捩れが抑制されてガイド溝及びガイド部材の磨耗が防止され、ガタツキの発生が防止されて摺動性が確保されるとともに、軽量で製造加工費を安価に保てるスライド構造となる。
【００４８】
請求項３の発明にかかるスライド構造は、請求項１または請求項２の構成において、前記ガイド部材はポリアセタールの摺動グレード、ポリカーボネートの摺動グレード、ナイロンの摺動グレードのうちいずれか１つからなるものである。
【００４９】
ポリアセタールの摺動グレードは動摩擦係数０．１２〜０．１８μｄと低く、ポリカーボネート・ナイロンの各摺動グレードも、動摩擦係数０．２μｄ以下であるため、これらの合成樹脂材料をガイド部材に用いることによって、十分な摺動性が得られ、ガイド溝を含む本体表面はスリップ剤入りの塗料で塗装されているため表面硬度が高いガイド溝と摺動するガイド部材の摩耗も抑制される。
【００５０】
このようにして、使用時の筐体の捩れが抑制されてガイド溝及びガイド部材の磨耗が防止され、ガタツキの発生が防止されて摺動性が確保されるとともに、軽量で製造加工費を安価に保てるスライド構造となる。
【００５１】
請求項４の発明にかかるスライド構造は、請求項１乃至請求項３のいずれか１つの構成において、前記スリップ剤入りの塗料は０．１〜５重量％のポリテトラフルオロエチレン微粉が混入された塗料であるものである。
【００５２】
本体のガイド溝の表面硬度を高くするのみであると、ガイド溝に嵌合して摺動する合成樹脂製のガイド部材が次第に摩耗してその摩耗粉によってガイド溝周辺が汚れてしまう。そこで、これを防ぐために本体の着色を兼ねてガイド溝を含む本体の表面にスリップ剤入りの塗料を塗布するのであるが、発明者らの実験の結果、約０．５重量％のポリテトラフルオロエチレン微粉を混入した塗料を塗布した場合が最も良好な結果が得られ、１０万回の耐久スライド試験実施後も本体のガイド溝・合成樹脂製のガイド部材ともに摩耗は見られず、スムーズにスライドした。
【００５３】
このようにして、使用時の筐体の捩れが抑制されてガイド溝及びガイド部材の磨耗が防止され、ガタツキの発生が防止されて摺動性が確保されるとともに、軽量で製造加工費を安価に保てるスライド構造となる。
【００５４】
請求項５の発明にかかるスライド式携帯電話は、請求項１乃至請求項４のいずれか１つに記載のスライド構造を側面に用いて、前記本体を操作キー及びマイクの付いている操作部分または表示画面及びスピーカの付いている表示部分に、前記スライド部分を表示画面及びスピーカの付いている表示部分または操作キー及びマイクの付いている操作部分にしたものである。
【００５５】
請求項１乃至請求項４のいずれか１つに記載のスライド構造をスライド式携帯電話に応用するに当っては、表示画面及びスピーカの付いている表示部分をスライド構造におけるスライド部分にすることもできるし、上記特許文献１に記載のスライド式携帯電話のように表示画面及びスピーカの付いている表示部分をスライド構造における本体にすることもできる。いずれにしても、スライド式携帯電話では全長を最も短くした収納（携帯）状態においても表示画面の一部または全部が見えるようにできるので、必要最小限の表示は見ることができる。また、携帯状態においてもマイクとスピーカが外面に現れるようにできるので、そのまま音声通話をすることもできる。
【００５６】
そして、請求項１乃至請求項４のいずれか１つに記載のスライド構造を応用することによって使用時の筐体の捩れが抑制されてガイド溝及びガイド部材の磨耗が防止され、ガタツキの発生が防止されて摺動性が半永久的に確保される。また、筐体が安価で軽量に製造できるので、製造コストも安価となる。
【００５７】
このようにして、折り畳み式携帯電話よりも使い勝手が良く、使用時の筐体の捩れが抑制されてガイド溝及びガイド部材の磨耗が防止され、ガタツキの発生が防止されて摺動性が確保されるとともに、軽量で製造コストを安価に保てるスライド式携帯電話となる。
【図面の簡単な説明】
【図１】図１は本発明の実施の形態にかかるスライド式携帯電話の全体構造を示す斜視図である。
【図２】図２は本発明の実施の形態にかかるスライド式携帯電話のスライド構造を示す部分拡大断面図である。
【図３】図３は本発明の実施の形態にかかるスライド式携帯電話の本体のガイド溝付近の詳細構造を示す部分拡大断面図である。
【符号の説明】
１  スライド式携帯電話
２  本体
３  ガイド溝
４  ガイド部材
５  スライド部分
６  陽極酸化皮膜
７  スリップ剤入りの塗料
８  ポリテトラフルオロエチレン微粉
【図１】
2004253480.tif 000004
【図２】
2004253480.tif 000005
【図３】
2004253480.tif 000006